(57)【要約】【課題】  芳香族ビスハロゲノメチル化合物とフェノール化合物との縮合反応を工業的に行うに際し、急激な発熱等を抑制し、反応を制御した状態で進行させる方法を得ること、及び難燃性、耐酸化性，耐熱性等に優れ、再現性の良い品質のそろった芳香族ジメチレン−フェノール化合物樹脂を得ることである。【解決手段】  原料芳香族ビスハロゲノメチル化合物中に含まれる遷移金属元素および典型金属元素の各元素の含有量を１５〜０．０１ｐｐｍに制御することを特徴とする芳香族ジメチレン−フェノール化合物樹脂の製造方法により解決される。【選択図】なし【特許請求の範囲】
【請求項１】
（Ａ）一般式（Ｉ）  Ｒ−（ＣＨ２Ｘ）２                （Ｉ）
（式中、Ｒはフェニレン基、ビフェニレン基、二価のビフェニルエーテル残基、またはナフチレン基を示し、Ｘはハロゲン原子を示す）で表される芳香族ビスハロゲノメチル化合物（原料Ａ）と、
（Ｂ）一般式（ＩＩ）
【化１】
2008024879.tif 000008
（式中Ｒ１、Ｒ２は水素原子又は炭素原子数１〜５のアルキル基を示す）で表されるフェノール化合物（原料Ｂ）を反応させることにより一般式（ＩＩＩ）の芳香族ジメチレン−フェノール化合物樹脂を製造する方法において、原料Ａに含有される遷移金属元素および典型金属元素の各元素の含有量を１５ｐｐｍ〜０．０１ｐｐｍに制御することを特徴とする芳香族ジメチレン−フェノール化合物樹脂の製造方法。
【化２】
2008024879.tif 000009
（式中、Ｒは式（Ｉ）における定義に同じ。Ｒ１、Ｒ２は式（ＩＩ）における定義に同じ。ｎは繰り返し数を表し、１〜１５の整数）
【請求項２】
反応溶媒を用いず、４０〜１８０℃で反応させることを特徴とする請求項１に記載の芳香族ジメチレン−フェノール化合物樹脂の製造方法。
【請求項３】
（Ａ）芳香族ビスハロゲノメチル化合物（原料Ａ）１モルに対して、
（Ｂ）フェノール化合物（原料Ｂ）を１．３〜５倍モル使用することを特徴とする請求項１または２に記載の芳香族ジメチレン−フェノール化合物樹脂の製造方法。
【請求項４】
触媒としてプロトン酸を用いることを特徴とする請求項１から３のいずれか１項に記載の芳香族ジメチレン−フェノール化合物樹脂の製造方法。
【請求項５】
（Ａ）一般式（Ｉ）が４，４’−ビス（クロロメチル）ビフェニルである請求項１に記載の芳香族ジメチレン−フェノール化合物樹脂の製造方法。
【請求項６】
（Ａ）一般式（Ｉ）が１，４−ビス（クロロメチル）ベンゼンである請求項１に記載の芳香族ジメチレン−フェノール化合物樹脂の製造方法。
【請求項７】
（Ｂ）一般式（ＩＩ）がｍ−クレゾールである請求項１に記載の芳香族ジメチレン―フェノール化合物樹脂の製造方法。
【請求項８】
（Ｂ）一般式（ＩＩ）がｐ−クレゾールである請求項１に記載の芳香族ジメチレン−フェノール化合物樹脂の製造方法。
【請求項９】
（Ｂ）一般式（ＩＩ）が３，４−キシレノールである請求項１に記載の芳香族ジメチレン−フェノール化合物樹脂の製造方法。
【請求項１０】
請求項１〜９のいずれか１項に記載の製造方法により得られる芳香族ジメチレン−フェノール化合物樹脂。
【発明の詳細な説明】
【技術分野】
【０００１】
本発明はエポキシ樹脂硬化剤や、エポキシ樹脂の原料として有用な芳香族ジメチレン−フェノール化合物樹脂及びその製造方法に関する。
【背景技術】
【０００２】
芳香族ジメチレン−フェノール化合物樹脂の代表例の１つである４，４’−ビフェニルジイルジメチレン−フェノール樹脂の製法としては、フェノール化合物を５０〜２００℃に加熱溶融し、無触媒下これに芳香族ビスハロゲノメチル化合物を分割添加することが開示されている（特許文献１参照）。この方法に従うと、４，４’−ビフェニルジイルジメチレン−フェノール樹脂を製造する場合、溶融状態のフェノールに無触媒下高融点結晶（ｍｐ．１３９℃）である４，４’−ビス（クロロメチル）ビフェニルを分割添加しなければならない。この場合、添加した４，４’−ビス（クロロメチル）ビフェニル結晶はフェノールに溶解しつつ、液−液および液−固相で、塩化水素ガスを発生しながら反応が開始、進行するので、反応熱のスムーズな除去等の反応コントロールは難しい。また発生する塩化水素ガスは反応の触媒にもなり得、系内に蓄積し加速度的に反応を促進する恐れがあるので、反応中、減圧下塩化水素を除去しつつ行っており、工業的製法としては満足するものではない。
【０００３】
この発生塩化水素ガスによる反応の暴走防止の為、アルカリ物質を共存させて製造を行う方法が提案されている。（特許文献２参照）。しかし、この方法では、アルカリ物質は発生塩化水素と等モル量必要でありコスト的には問題が残る。
【０００４】
また、反応溶媒として低級アルコールをフェノールの１０〜５０重量％共存させることで、反応の流動性を増し、急激な発熱が起きても還流による反応熱の除去を行う方法も提案されている（特許文献３参照）。しかし、この場合も溶媒の回収、再使用という煩雑な工程が必要になる。
【０００５】
【特許文献１】特開平０６−１００６６７号公報
【特許文献２】特開平１０−１３０３５２号公報
【特許文献３】特開２００１−０４００５３号公報
【発明の開示】
【発明が解決しようとする課題】
【０００６】
本発明は、芳香族ビスハロゲノメチル化合物とフェノール化合物との縮合反応を工業的に行うに際し、急激な発熱等を抑制し、反応を制御した状態で進行させる方法を得ること、及び難燃性、耐酸化性，耐熱性等に優れ、再現性の良い品質のそろった芳香族ジメチレン−フェノール化合物樹脂を得ること、を目的としたものである。
【課題を解決するための手段】
【０００７】
本発明者らは前記の課題を解決すべく鋭意検討した結果、原料Ａ中に含まれる微量の遷移金属化合物または典型金属化合物がフェノール化合物との縮合反応の開始に深く関与すること、およびその量を制御することで、再現性よく安全に縮合反応が進行する事を見出し、本発明を完成するに至った。
【発明の効果】
【０００８】
本発明により、半導体封止剤用硬化剤、接着剤、成形材料、塗料等として有用な化合物である芳香族ジメチレン−フェノール化合物樹脂を、急激な発熱、激しい塩化水素ガスの発生なく、再現性よく品質を揃え、かつ安全に製造する方法を提供できる。
【発明を実施するための最良の形態】
【０００９】
以下本発明を詳細に説明する。
本発明で使用する芳香族ビスハロゲノメチル化合物（原料Ａ）は、一般式（Ｉ）で示される化合物である。
（Ａ）一般式（Ｉ）  Ｒ−（ＣＨ２Ｘ）２                （Ｉ）
（式中、Ｒはフェニレン基、ビフェニレン基、二価のビフェニルエーテル残基、またはナフチレン基を示し、Ｘはハロゲン原子を示す）
具体的には、１，４−ジハロゲノメチルベンゼン、１，２−ジハロゲノメチルベンゼン、１，３−ジハロゲノメチルベンゼン、４，４’−ジハロゲノメチルビフェニル、２，２’−ジハロゲノメチルビフェニル、２，４’−ジハロゲノメチルビフェニル、
４，４’−ジハロゲノメチルビフェニルエーテル、２，２’−ジハロゲノメチルビフェニルエーテル、２，４’−ジハロゲノメチルビフェニルエーテル、２、７−ビス（ハロゲノメチル）ナフタレンが挙げられる。
好ましくは、１，４−ジハロゲノメチルベンゼン、４，４’−ジハロゲノメチルビフェニル、４，４’−ジハロゲノメチルビフェニルエーテルが挙げられ、より好ましくは１，４−ジハロゲノメチルベンゼン、４，４’−ジハロゲノメチルビフェニルである。
なお、ハロゲン原子としては、フッ素、塩素、臭素、ヨウ素が上げられるが、好ましくもちいられるのは塩素原子である。
これらの原料は、単独でも２種以上を混合して用いることもできるが、好ましくは単独で使用する。
【００１０】
本発明で用いられるフェノール化合物（原料Ｂ）は、
（Ｂ）一般式（ＩＩ）
【００１１】
【化１】
2008024879.tif 000002
（式中Ｒ１、Ｒ２は水素原子又は炭素原子数１〜５のアルキル基を示す。）で表される。
具体的には、フェノール、ｏ−クレゾール、ｍ−クレゾール、ｐ−クレゾール、２−エチルフェノール、３−エチルフェノール、４−エチルフェノール、２，３−ジメチルフェノール、２，４−ジメチルフェノール、２，６−ジメチルフェノール、３，５−ジメチルフェノールなどが挙げられる。好ましくは、式中Ｒ１、Ｒ２の少なくとも１つは炭素原子数１〜５のアルキル基を含有するフェノール化合物であり、さらに好ましくは少なくとも１個のメチル基を含むフェノール化合物が挙げられる。
これらのフェノール化合物は単独でも、２種以上を混合して用いることもできるが、好ましくは、単独で使用する。
【００１２】
芳香族ビスハロゲノメチル化合物（原料Ａ）とフェノール化合物（原料Ｂ）とを縮合反応させて得られる本発明の芳香族ジメチレン−フェノール化合物樹脂は、下記式（ＩＩＩ）に示す化合物である。
【００１３】
【化２】
2008024879.tif 000003
【００１４】
（式中ｎは繰り返し数を表し、１〜１５の整数）
【００１５】
ところで、本発明において使用される原料Ａの具体的な合成法を塩素の場合を例に示すと、対応する芳香族化合物と塩素の光反応（特許文献４参照）、または対応する芳香族化合物のクロロメチル化反応（特許文献５、非特許文献１参照）によって合成される。塩素の光反応の場合、高圧ランプで光照射が必要であり、装置的制約があることに加え、未クロル化のメチル体、ジクロロメチル体等の副生物の生成が避けられず、必ずしも高選択率で目的物が得られないのが現状である。一方、クロロメチル化反応の場合、簡便な装置を使用して高選択率で目的物が得られる利点を有している。このクロロメチル化反応では、反応触媒として遷移金属元素化合物または典型金属元素化合物が使用されることが多い。従って原料Ａ中には微量ではあるが、これら遷移金属元素または典型金属元素が含まれていることが一般的である。
【００１６】
【特許文献４】欧州特許３９１６９６号明細
【特許文献５】特開平０３−１８８０２９号公報
【非特許文献１】工業化学雑誌（１９６８），７１（６）８６９．
【００１７】
本発明において使用される原料Ａ中に含有される遷移金属元素または典型金属元素は、
１５ｐｐｍ以下に制御する必要がある。これら含有量の下限値については、何ら制限はなく、低いことに越したことはないが、分析方法の測定下限値以下、通常、０．０１ｐｐｍ程度で充分である。１５ｐｐｍ以下の場合であれば、反応自体に何ら悪影響を与えることはなく、原料Ａをそこまで精製するには煩雑な精製操作が必要となり経済的とは言えない。
よって、これらの元素は通常、１５ｐｐｍ〜０．０１ｐｐｍ、好ましくは１０ｐｐｍ〜０．０１ｐｐｍであり、さらに好ましくは５ｐｐｍ〜０．０１ｐｐｍである。
遷移金属元素または典型金属元素の含有量が１５ｐｐｍを超えると縮合開始温度の低下、縮合速度の向上が起こり、縮合反応を制御しつつ開始し、反応を続行することが困難になり、縮合度合い或いは縮合位置選択性等にバラツキが生じる。
【００１８】
含有される遷移金属元素または典型金属元素としては、亜鉛、ビスマス、コバルト、鉄、ニッケル、銅、アルミニウム、チタン、錫、などが挙げられ、一般的に含有される元素としては、鉄、亜鉛、アルミニウム、チタンおよび錫である。特に含有される元素としては鉄、亜鉛およびアルミニウムである。
これらの元素の含有量は、それぞれの元素として１５ｐｐｍ以下であるが、上記元素が混在している場合においても、各元素の総含有量は一般に３０ｐｐｍ以下、０．０１ｐｐｍ以上が望ましい。好ましくは、１５ｐｐｍ以下、０．０１ｐｐｍ以上であり、さらに好ましくは１０ｐｐｍ以下、０．０１ｐｐｍ以上であり、最も好ましくは５ｐｐｍ以下、０．０１ｐｐｍ以上である。
上記含有される遷移金属元素または典型金属元素の化合物としての形態は、原料Ａの製造方法からして、通常は塩化物が考えられる。具体的には塩化亜鉛、塩化ビスマス（ＩＩＩ）、塩化コバルト（ＩＩ）、塩化鉄（ＩＩＩ）、塩化ニッケル（ＩＩ）、塩化銅（ＩＩ）、塩化アルミニウム、塩化チタン、塩化錫（ＩＶ）などが含有されていると推定される。
【００１９】
上記の遷移金属元素または典型金属元素の含有量を１５ｐｐｍ以下に制御する方法としては、蒸留、溶媒抽出や晶析等有機化合物の通常の精製方法が挙げられる。
このような方法で遷移金属元素または典型金属元素を除去した原料Ａ中の各元素含有量は、通常誘導プラズマ発光分析法或いは誘導結合プラズマ質量分析法により測定される。
【００２０】
芳香族ビスハロゲノメチル化合物（原料Ａ）とフェノール化合物（原料Ｂ）の縮合反応に当たっては、原料Ｂの使用量は原料Ａ１モルに対して通常１．３〜５倍モル、好ましくは１．４〜ら４．７倍モルである。
【００２１】
本発明では、反応溶媒は通常使用しないが、反応を円滑にする目的で溶媒を使用する場合もある。この時の溶媒としては、低級アルコール（炭素数１〜６の脂肪族アルコール）が挙げられる。具体的には、メタノール、エタノール、プロパノール、ブタノール、ペンタノール、ヘキサノールやシクロヘキサノールも挙げられる。溶媒の使用量については特に制限はないが、溶媒の回収コストや回収率からしてフェノールに対し５０重量％以下共存させることが好ましく、１０重量％未満がさらに好ましい。
【００２２】
反応温度は、原料Ａおよび原料Ｂの組み合わせや溶媒使用の有無や種類ならびに量により異なるが、通常４０〜１８０℃、好ましくは５０〜１７０℃であるが、最も好ましくは
反応系が均一となる温度から１６０℃である。
反応時間は、反応条件により異なるが、通常０．５〜２０時間、好ましくは１〜１５時間である。反応時間がこれらより短いと縮合が十分完結しない場合がある。
また、反応時間がこれ以上長い場合では、本発明の反応は通常完結しておりなんらメリットはない。
原料の仕込み方法についても、何ら制限はない。
通常は全原料を一括投入したのち、決められた反応温度まで徐々に昇温すればよく、昇温途中の激しい発熱、塩化水素の激しい発生もなく、簡便に行うことが出来る。
【００２３】
本発明で得られる芳香族ジメチレン−フェノール化合物樹脂は、エピクロルヒドリンと反応させて得られるエポキシ樹脂の原料として、さらには、エポキシ樹脂の硬化剤、半導体封止剤用硬化剤、接着剤、成形材料、塗料、ポリアミド添加剤、ブタジエンポリマーの改質材等として用いることができる。
ビフェニレン基の場合には、難燃性にすぐれているので、特に難燃剤としても有用である。
【実施例】
【００２４】
以下に実施例を示し、本発明の内容を具体的に説明するが、本発明はこれらの実施例によって何ら限定されるものではない。尚、表１および表２には原料仕込みから油浴温度６０℃あるいは９０℃までに発生した塩化水素の割合（重量％）を示した。使用したフェノール化合物はこの温度付近までには一般に溶融するので、この温度より高い温度で、安定して反応が進行することが再現性の面でも望ましい。
一方、より低温で、フェノール化合物が半溶融状態のまま反応が進行すると、制御も難しく、反応の再現性で問題を生ずる。
【００２５】
実施例１
３００ｍｌセパラブル３つ口フラスコに、ｍ−クレゾール（原料Ｂ）１３８．８６ｇ（１２８４．０８ｍｍｏｌ）、ＺｎおよびＦｅの含有量が分析方法の検出限界以下（Ｚｎ＜１ｐｐｍ、Ｆｅ＜１ｐｐｍ）まで精製した４，４’−ビス（クロロメチル）ビフェニル（原料Ａ）７５．０５ｇ（２９７．０３ｍｍｏｌ）を採り、窒素ガスを５０ｍｌ／分で導入した。油浴を３０分かけて６０℃に加熱昇温し、３０分間その温度を保った。この間ｍ−クレゾールが溶解した時点で２００ｒｐｍで攪拌を開始した。ついで１時間かけて１１０℃に昇温し、この温度で３時間保持した後、１５０ｍｌの水で２回洗浄した。
その後再び１６０℃まで昇温し、残存する水、ｍ−クレゾールを留去した。ついで系の圧力を徐々に減じ３ｍｍＨｇまでして残存するｍ−クレゾールを留去し、１０７．５３ｇの４，４’−ビフェニルジイルメチレン−ｍ−クレゾール樹脂を得た。
反応中に発生する塩化水素は、同伴する窒素ガスで反応系外に追い出し、アルカリ水溶液にトラップし、一定温度範囲内ごとに測定した。
反応中塩化水素の発生量を表１に示すが、ｍ−クレゾールが十分に溶解する間（室温〜６０℃）の塩化水素の発生は１８．２％（原料Ａに対する理論％）であり、特別な発熱もなく、安定して反応が進行した。
なお、使用した原料Ａの物性値は以下のとおりである。
原料Ａの純度：９９．４％（液体クロマトグラフィーでの面積百分率）
原料Ａが含有する遷移金属および典型金属化合物：誘導プラズマ発光分析法で測定
得られた４，４’−ビフェニルジイルメチレン−ｍ−クレゾール樹脂の物性：
ゲル浸透クロマトグラフ（ＧＰＣ）分析より
Ｍｎ＝５４０、Ｍｗ＝６８２    ｎ＝１の存在比  ４７．８％であった。
【００２６】
比較例１
３００ｍｌセパラブル３つ口フラスコに、ｍ−クレゾール１３８．８６ｇ（１２８４．０８ｍｍｏｌ）、Ｚｎを５２ｐｐｍ含有する４，４’−ビス（クロロメチル）ビフェニル（原料Ａ）７５．０５ｇ（２９７．０３ｍｍｏｌ）を採り、窒素ガスを５０ｍｌ／分で導入した。ついで実施例１と同様に昇温、反応、後処理を行い１０７．４５ｇの４，４’−ビフェニルジイルメチレン−ｍ−クレゾール樹脂を得た。
反応中塩化水素の発生量を表１に示すが、急激な発熱は無かったものの、ｍ−クレゾールが十分に溶解する間（室温〜６０℃）の塩化水素の発生は５１．５％（原料Ａに対する理論％）であった。
なお、使用した原料Ａの物性値は以下のとおりである。
原料Ａの純度：９９．４％（液体クロマトグラフィーでの面積百分率）
原料Ａが含有する遷移金属および典型金属化合物：誘導プラズマ発光分析法で測定
得られた４，４’−ビフェニルジイルメチレン−ｍ−クレゾール樹脂の物性：
ゲル浸透クロマトグラフ（ＧＰＣ）分析より
Ｍｎ＝５４４、Ｍｗ＝６８４  ｎ＝１の存在比４７．７％であった。
【００２７】
実施例２
３００ｍｌセパラブル３つ口フラスコに、ｐ−クレゾール（原料Ｂ）１３８．８５ｇ（１２８３．９８ｍｍｏｌ）、Ｚｎの含有量が分析方法の検出限界以下（Ｚｎ＜１ｐｐｍ、Ｆｅ＜１ｐｐｍ）まで精製した４、４’−ビス（クロロメチル）ビフェニル（原料Ａ）７５．０４ｇ（２９６．９９ｍｍｏｌ）を採り、窒素ガスを５０ｍｌ／分で導入した。油浴を３０分かけて６０℃に加熱昇温し、３０分間その温度を保った。この間ｐ−クレゾールが溶解した時点で２００ｒｐｍで攪拌を開始した。ついで１時間かけて１１０℃に昇温し、この温度で３時間保持した後、１５０ｍｌの水で２回洗浄した。その後再び１６０℃まで昇温し、残存する水、ｐ−クレゾールを留去した。ついで系の圧力を徐々に減じ３ｍｍＨｇまでして残存するｐ−クレゾールを留去し、１０７．２１ｇの４，４’−ビフェニルジイルメチレン−ｐ−クレゾール樹脂を得た。
反応中塩化水素の発生量を表１に示すが、室温〜６０℃の塩化水素の発生は１．８％（原料Ａに対する理論％）であり、特別な発熱もなく、安定して反応が進行した。
なお、使用した原料Ａの物性値は以下のとおりである。
原料Ａの純度：９９．４％（液体クロマトグラフィーでの面積百分率）
原料Ａが含有する遷移金属および典型金属化合物：誘導結合プラズマ質量分析法で測定
得られた４，４’−ビフェニルジイルメチレン−ｐ−クレゾール樹脂の物性：
ゲル浸透クロマトグラフ（ＧＰＣ）分析より
Ｍｎ＝５４８、Ｍｗ＝６８６    ｎ＝１の存在比  ４５．６％であった。
【００２８】
比較例２
３００ｍｌセパラブル３つ口フラスコに、ｐ−クレゾール１３８．９８ｇ（原料Ｂ）（１２８５．１９ｍｍｏｌ）、Ｚｎを５５ｐｐｍ含有する４，４’−ビス（クロロメチル）ビフェニル（原料Ａ）７５．０４ｇ（２９６．９９ｍｍｏｌ））を採り、窒素ガスを５０ｍｌ／分で導入した。ついで実施例２と同様に昇温、反応、後処理を行い１０６．６８ｇの４，４’−ビフェニルジイルメチレン−ｐ−クレゾール樹脂を得た。
反応中塩化水素の発生量を表１に示すが、急激な発熱はないものの、塩化水素の発生量は１１．６％であった。
なお、使用した原料Ａの物性値は以下のとおりである。
原料Ａの純度：９９．４％（液体クロマトグラフィーでの面積百分率）
原料Ａが含有する遷移金属および典型金属化合物：誘導プラズマ発光分析法で測定
得られた４，４’−ビフェニルジイルメチレン−ｐ−クレゾール樹脂の物性：
ゲル浸透クロマトグラフ（ＧＰＣ）分析より
Ｍｎ＝５５９、Ｍｗ＝７０６    ｎ＝１の存在比  ４３．９％であった。
【００２９】
比較例３
３００ｍｌセパラブル３つ口フラスコに、ｐ−クレゾール１３８．８６ｇ（原料Ｂ）（１２８４．０８ｍｍｏｌ）、Ｆｅを２７ｐｐｍ含有する４，４’−ビス（クロロメチル）ビフェニル（原料Ａ）７５．０６ｇ（２９７．０７ｍｍｏｌ））を採り、窒素ガスを５０ｍｌ／分で導入した。ついで実施例２と同様に昇温、反応、後処理を行い１０７．０１ｇの４，４’−ビフェニルジイルメチレン−ｐ−クレゾール樹脂を得た。
反応中塩化水素の発生量を表１に示すが、塩化水素の発生量は７．５％であった。
なお、使用した原料Ａの物性値は以下のとおりである。
原料Ａの純度：９９．４％（液体クロマトグラフィーでの面積百分率）
原料Ａが含有する遷移金属および典型金属化合物：誘導プラズマ発光分析法で測定
得られた４，４’−ビフェニルジイルメチレン−ｐ−クレゾール樹脂の物性：
ゲル浸透クロマトグラフ（ＧＰＣ）分析より
Ｍｎ＝５５２、Ｍｗ＝６９７  ｎ＝１の存在比４５．２％であった。
【００３０】
実施例３
３００ｍｌセパラブル３つ口フラスコに、３，４−キシレノール（原料Ｂ）１２９．３３ｇ（１０５８．６９ｍｍｏｌ）、ＺｎおよびＦｅの含有量が分析方法の検出限界以下（Ｚｎ、Ｆｅ＜１ｐｐｍ）まで精製した１，４−ジクロロメチルベンゼン（原料Ａ）７５．０６ｇ（４２６．６２ｍｍｏｌ）を採り、窒素ガスを５０ｍｌ／分で導入した。油浴を４５分かけて９０℃に加熱昇温し、３０分間その温度を保った。この間３，４−キシレノールが溶解した時点で２００ｒｐｍで攪拌を開始した。ついで３４分かけて１１０℃に昇温し、この温度で１時間保持した後、更に１時間かけて１６０℃に昇温し、この温度で３時間保持した。その後、１５０ｍｌの水で２回洗浄した。その後再び１６０℃まで昇温し、残存する水、３，４−キシレノールを留去した。ついで系の圧力を徐々に減じ３ｍｍＨｇまでして残存する３，４−キシレノールを留去し、１２１．１３ｇのｐ−キシリレンジイルメチレン−３，４−キシレノール樹脂を得た。
反応中に発生する塩化水素は、同伴する窒素ガスで反応系外に追い出し、アルカリ水溶液にトラップし、一定温度範囲内ごとに測定した。
反応中塩化水素の発生量を表２に示すが、３，４−キシレノールが十分に溶解する間（室温〜９０℃）の塩化水素の発生は０．８％（原料Ａに対する理論％）であり、特別な発熱もなく、安定して反応が進行した。
なお、使用した原料Ｂの物性値は以下のとおりである。
原料Ｂの純度：９９．５％（液体クロマトグラフィーでの面積百分率）
原料Ｂが含有する遷移金属および典型金属化合物：誘導プラズマ発光分析法で測定
得られたｐ−キシリレンジイルメチレン−３，４−キシレノール樹脂の物性：
ゲル浸透クロマトグラフ（ＧＰＣ）分析より
Ｍｎ＝５４５、Ｍｗ＝６８８  ｎ＝１の存在比  ４５．５％であった。
【００３１】
比較例４
３００ｍｌセパラブル３つ口フラスコに、３，４−キシレノール（原料Ｂ）１２９．３０ｇ（１０５８．４５ｍｍｏｌ）、Ｚｎを５０ｐｐｍ含有するｐ−キシリレンジクロリド（原料ＡＢ）７５．０７ｇ（４２６．６８ｍｍｏｌ）を採り、窒素ガスを５０ｍｌ／分で導入した。ついで実施例３と同様に昇温、反応、後処理を行い１２０．０４ｇのｐ−キシリレンジイルメチレン−３，４−キシレノール樹脂を得た。
反応中塩化水素の発生量を表２に示すが、急激な発熱はないものの、塩化水素の発生量は１２．６％であった。
なお、使用した原料Ｂの物性値は以下のとおりである。
原料Ｂの純度：９９．５％（液体クロマトグラフィーでの面積百分率）
原料Ｂが含有する遷移金属および典型金属化合物：誘導プラズマ発光分析で測定
得られたｐ−キシリレンジイルメチレン−３，４−キシレノール樹脂の物性：
ゲル浸透クロマトグラフ（ＧＰＣ）分析より
Ｍｎ＝５５０、Ｍｗ＝６９２    ｎ＝１の存在比  ４３．９％であった。
【００３２】
表１、表２に昇温過程における塩化水素の発生量をまとめて示した。
【００３３】
【表１】
2008024879.tif 000004
【００３４】
【表２】
2008024879.tif 000005
【００３５】
得られた４，４’−ビフェニルジイルメチレン−クレゾール樹脂の他の物性値を表３に
ｐ−キシリレンジイルメチレン−３，４−キシレノール樹脂の他の物性値を表４に示した。
各物性の測定方法は、以下の通りである。
（１）含有金属元素：誘導プラズマ発光分析法或いは誘導結合プラズマ質量分析法にて測
定した。
（２）軟化点：環球法（昇温４℃／分）にて測定した。
（３）ＩＣＰ粘度：ＩＣＰ粘度計（１５０℃）にて測定した。
（４）ｐＨ測定前処理：試料８ｇ、純水８０ｍｌを採り、９５℃で２０時間加熱後水溶液
を測定した。
（５）電気伝導度：試料８ｇ、純水８０ｍｌを採り、９５℃で２０時間加熱後水溶液を測
定した。
（６）水分：カールフィシャー法にて測定した。
【００３６】
【表３】
2008024879.tif 000006
【００３７】
【表４】
2008024879.tif 000007
【００３８】
表１および表２より、重金属を多く含む樹脂では、フェノール化合物が溶融する時間帯でより多くの塩化水素の発生がおこり、反応の制御も難しい。さらに、表３および表４より、得られた樹脂の電気伝導度も一般に高い傾向にある。